(57)【要約】【課題】  表示コントラストが高くかつ応答速度の速い液晶組成物、該液晶組成物を含む液晶素子、該液晶組成物に好適なシロキサンポリマー架橋体を提供すること。【解決手段】  側鎖に液晶性基を有する高分子架橋体と低分子液晶の混合物に、二色性色素を溶解した液晶組成物であり、好適には、前記高分子架橋体が、側鎖に液晶性基を有するシロキサンポリマー架橋体の場合であり、印加電圧の周波数を大きくすることで該液晶組成物の誘電率異方性が正から負に変わる。更に、該液晶組成物を含有する液晶素子、並びに該液晶組成物に好適なシロキサンポリマー架橋体である。【選択図】なし【特許請求の範囲】
【請求項１】
少なくとも１種の、側鎖に液晶性基を有する高分子架橋体と、低分子液晶と、二色性色素とを含有する液晶組成物。
【請求項２】
前記高分子架橋体が、側鎖に液晶性基を有するシロキサンポリマー架橋体であることを特徴とする請求項１に記載の液晶組成物。
【請求項３】
印加電圧の周波数を大きくすることによって、誘電率異方性が正から負に変わることを特徴とする請求項１又は請求項２に記載の液晶組成物。
【請求項４】
前記低分子液晶の誘電率異方性が、印加電圧の周波数を大きくすることによって正から負へと変化することを特徴とする請求項３に記載の液晶組成物。
【請求項５】
前記シロキサンポリマー架橋体に連結した液晶性基及び前記低分子液晶の誘電率異方性が、印加電圧の周波数を大きくすることによって正から負へと変化することを特徴とする請求項３に記載の液晶組成物。
【請求項６】
前記シロキサンポリマー架橋体が、下記一般式（１）で表される繰り返し単位を含むことを特徴とする請求項２〜請求項５のいずれか１項に記載の液晶組成物。
【化１】
2007009120.tif 000044
［式中、Ｒ19、Ｒ20、Ｒ21、Ｒ22は、各々独立にアルキル基又はアリール基を表す。Ｍは液晶性基を表す。Ｌは架橋基を表し、ｍは２以上の整数を表す。ｘは１〜１００の数を表し、ｙは０．１以上の数を表し、ｚは０以上の数を表す。ｘが２以上のとき、Ｍは同一であっても異なっていても良い。］
【請求項７】
前記一般式（１）において、シロキサンポリマーのケイ素原子と架橋基Ｌが、炭素原子で結合していることを特徴とする請求項６に記載のシロキサンポリマー架橋体。
【請求項８】
前記低分子液晶が、ネマチック液晶又はスメクチック液晶であることを特徴とする請求項１〜請求項７のいずれか１項に記載の液晶組成物。
【請求項９】
前記二色性色素の少なくとも１種が、下記一般式（２）で表される置換基を有することを特徴とする請求項１〜請求項８のいずれか１項に記載の液晶組成物。
一般式（２）：    −（Ｈｅｔ）j−（（Ｂ1）p−（Ｑ1）q−（Ｂ2）r）n−Ｃ1
〔式中、Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は、それぞれ、同一でも異なっていてもよい。〕
【請求項１０】
前記二色性色素の少なくとも一種が、下記一般式（３）で表される化合物である請求項１〜請求項９のいずれか１項に記載の液晶組成物。
【化２】
2007009120.tif 000045
〔式中、Ｒ1、Ｒ2、Ｒ3、Ｒ4、Ｒ5、Ｒ6、Ｒ7及びＲ8の少なくとも一つは、−（Ｈｅｔ）j−｛（Ｂ1）p−（Ｑ1）q−（Ｂ2）r｝n−Ｃ1であり、他は各々独立に水素原子又は置換基である。Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。〕
【請求項１１】
前記二色性色素の少なくとも一種が、下記一般式（４）で表される化合物である請求項１〜請求項９のいずれか１項に記載の液晶組成物。
【化３】
2007009120.tif 000046
〔式中、Ｒ11、Ｒ12、Ｒ13、Ｒ14、Ｒ15、Ｒ16及びＲ17の少なくとも一つは、−（Ｈｅｔ）j−｛（Ｂ1）p−（Ｑ1）q−（Ｂ2）r｝n−Ｃ1であり、他は各々独立に水素原子又は置換基である。Ｈｅｔは酸素原子又は硫黄原子であり、Ｂ1及びＢ2は各々独立にアリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。〕
【請求項１２】
少なくとも一方が透明電極である一対の電極と、該一対の電極間に液晶層を有する液晶素子であって、
前記液晶層が請求項１〜請求項１１のいずれか１項に記載の液晶組成物を含有することを特徴とする液晶素子。
【請求項１３】
下記一般式（１）で表される繰り返し単位を含むシロキサンポリマー架橋体。
【化４】
2007009120.tif 000047
［式中、Ｒ19、Ｒ20、Ｒ21、Ｒ22は、各々独立にアルキル基又はアリール基を表す。Ｍは液晶性基を表す。Ｌはシロキサンポリマーのケイ素原子と炭素原子で結合する架橋基を表し、ｍは２以上の整数を表す。ｘは１〜１００の数を表し、ｙは０．１以上の数を表し、ｚは０以上の数を表す。ｘが２以上のとき、Ｍは同一であっても異なっていても良い。］
【発明の詳細な説明】
【技術分野】
【０００１】
本発明は、液晶組成物及び該液晶組成物を含有する液晶層を有する液晶素子、特にゲスト−ホスト方式の液晶素子に好適に利用できる液晶素子、並びに該液晶組成物及び該液晶素子に好適なシロキサンポリマーに関する。
【背景技術】
【０００２】
デジタル情報の普及に伴い、デジタル情報を表示するためのディスプレイ（以下、電子ペーパーと呼ぶ）の重要性が増している。電子ペーパーに要求される性能としては、高い視認性と低消費電力が挙げられる。高い視認性とは、紙に近い白地を意味しており、そのためには、紙と同様の散乱白地に基づく表示方式が適している。低消費電力に関しては、反射型表示方式が、自発光型表示方式よりも低消費電力である。これまで、電子ペーパーとして、多くの方式が提案されている。例えば、反射型液晶表示方式、電気泳動表示方式、磁気泳動表示方式、二色球回転方式、エレクトロクロミック表示方式、ロイコサーマル表示方式などである。いずれの方式についても、高い視認性という観点からは、満足できるレベルにはなく、その改善が求められていた。
【０００３】
液晶素子（液晶表示素子）については、すでに多くの方式が提案されており、中でもゲストホスト方式の液晶素子は、明るい表示が可能であって、反射型に適した液晶素子として期待されている。２色性色素は、１軸の光吸収軸を有し、光吸収軸方向に振動する光のみを吸収することから、電場による液晶の動きに合わせて、２色性色素の配向を変化させ、光吸収軸の向きを制御することにより、セルの吸光状態を変化させることができる。
【０００４】
ゲスト−ホスト方式液晶素子の表示コントラストは、液晶層を構成する液晶組成物中の二色性色素のオーダーパラメーターもしくはホスト液晶、又はセル構造によって左右されることが知られている。一般に、ネマチック液晶と二色性色素を組み合わせた液晶組成物は、配向処理した基板間に存在した場合には、ネマチック液晶が一軸配向状態をとるため片側の直線偏光しか吸収できず、半分の光が透過するため、表示コントラスト比が上がらない。また、配向処理をしていない基板間に、ネマチック液晶と二色性色素を組み合わせた液晶組成物を注入した場合にも、マルチドメイン状態をとるため、片側の直線偏光しか吸収できず、半分の光が透過するため、表示コントラスト比が上がらない。
【０００５】
そのため、全方位の光を吸収させる方式として、相転移方式、１／４波長板方式、ゲストホスト液晶ドロプレットをポリマーに分散させたモード（ＧＨ−ＰＤＬＣ）が提案されている。
しかし、相転移方式では、用いる液晶の屈折率異方性の影響により入射光がらせん構造にそって旋光することで、吸光度が減少してしまうという問題がある。
また、１／４波長板方式では、偏光解消を防ぐために金属反射板を用いなければならず、散乱による白地を表現できないという問題がある。
これに対し、ＧＨ−ＰＤＬＣでは、軸方向が液晶ドロプレット間でランダムになり、全方位の光を吸収できるようになる。しかしながら、ポリマーネットワークに束縛された液晶を動かすのに高い電圧が必要であり、表示コントラスト比が上がらないという問題があった。
【０００６】
この問題を解決するために、ポリマー側鎖部分に液晶性基を有する液晶性ポリマーを用いる方式が提案されている。該方式では、電圧印加により、側鎖液晶分子も応答することで表示コントラスト比が向上する。ポリマー主鎖としては、誘電率が小さいものが好ましく、液晶性シロキサンポリマーを用いる方法が知られている（例えば、特許文献１参照）。該混合液晶においては、液晶素子のスイッチングは、電場ＯＮ／ＯＦＦによる液晶の配向変化であり、応答速度の改善が求められていた。また、該液晶性シロキサンポリマーは直鎖構造であり、光吸収効率が満足のいくレベルになかった。
【０００７】
これに対し、印加電圧の周波数を増大していくと、誘電率異方性Δεが正から負へと変化する二周波駆動液晶を利用して、液晶の配向変化を電場により可逆的におこなう「二周波駆動方法」が提案されている（例えば、非特許文献１参照）。この方式では、能動的にスイッチオフできるため、応答速度が速いという利点を有し、プロジェクター用途として利用されている。
【０００８】
さらに、この二周波駆動液晶を用いたＧＨ−ＰＤＬＣが知られている（例えば、特許文献２参照）。しかしながら、該高分子は液晶性基を有さないアクリレート系オリゴマーであり、表示コントラスト及び駆動電圧が満足できるものではなかった。
【０００９】
よって、より高い表示コントラスト比及びより速い応答速度をもたらす液晶素子の提供が望まれていた。
【特許文献１】特開平９−４０９５５号公報
【特許文献２】特開平９−３３８９４号公報
【非特許文献１】Ａｐｐｌｉｅｄ  Ｐｈｙｓｉｃｓ  Ｌｅｔｔｅｒｓ，Ｖｏｌ．２５，Ｎｏ．４，１８６−１８８（１９７４）
【発明の開示】
【発明が解決しようとする課題】
【００１０】
本発明の目的は、上記問題を解決することであり、表示コントラストが高くかつ応答速度の速い液晶組成物、及び該液晶組成物を含む液晶素子、並びに該液晶組成物及び該液晶素子に好適なシロキサンポリマー提供することにある。
【課題を解決するための手段】
【００１１】
上記課題を解決するための手段は以下の通りである。
［１］  少なくとも１種の、側鎖に液晶性基を有する高分子架橋体と、低分子液晶と、二色性色素とを含有する液晶組成物。
【００１２】
［２］  前記高分子架橋体が、側鎖に液晶性基を有するシロキサンポリマー架橋体であることを特徴とする前記［１］に記載の液晶組成物。
【００１３】
［３］  印加電圧の周波数を大きくすることによって、誘電率異方性が正から負に変わることを特徴とする前記［１］又は［２］に記載の液晶組成物。
【００１４】
［４］  前記低分子液晶の誘電率異方性が、印加電圧の周波数を大きくすることによって正から負へと変化することを特徴とする前記［３］に記載の液晶組成物。
【００１５】
［５］  前記シロキサンポリマー架橋体に連結した液晶性基及び前記低分子液晶の誘電率異方性が、印加電圧の周波数を大きくすることによって正から負へと変化することを特徴とする前記［３］に記載の液晶組成物。
【００１６】
［６］  前記シロキサンポリマー架橋体が、下記一般式（１）で表される繰り返し単位を含むことを特徴とする前記［２］〜［５］のいずれか１項に記載の液晶組成物。
【化１】
2007009120.tif 000002
［式中、Ｒ19、Ｒ20、Ｒ21、Ｒ22は、各々独立にアルキル基又はアリール基を表す。Ｍは液晶性基を表す。Ｌは架橋基を表し、ｍは２以上の整数を表す。ｘは１〜１００の数を表し、ｙは０．１以上の数を表し、ｚは０以上の数を表す。ｘが２以上のとき、Ｍは同一であっても異なっていても良い。］
【００１７】
［７］  前記一般式（１）において、シロキサンポリマーのケイ素原子と架橋基Ｌが、炭素原子で結合していることを特徴とする前記［６］に記載のシロキサンポリマー架橋体。
【００１８】
［８］  前記低分子液晶が、ネマチック液晶又はスメクチック液晶であることを特徴とする前記［１］〜［７］のいずれか１項に記載の液晶組成物。
【００１９】
［９］  前記二色性色素の少なくとも１種が、下記一般式（２）で表される置換基を有することを特徴とする前記［１］〜［８］のいずれか１項に記載の液晶組成物。
一般式（２）：    −（Ｈｅｔ）j−（（Ｂ1）p−（Ｑ1）q−（Ｂ2）r）n−Ｃ1
〔式中、Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は、それぞれ、同一でも異なっていてもよい。〕
【００２０】
［１０］  前記二色性色素の少なくとも一種が、下記一般式（３）で表される化合物である前記［１］〜［９］のいずれか１項に記載の液晶組成物。
【化２】
2007009120.tif 000003
【００２１】
〔式中、Ｒ1、Ｒ2、Ｒ3、Ｒ4、Ｒ5、Ｒ6、Ｒ7及びＲ8の少なくとも一つは、−（Ｈｅｔ）j−｛（Ｂ1）p−（Ｑ1）q−（Ｂ2）r｝n−Ｃ1であり、他は各々独立に水素原子又は置換基である。Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。〕
【００２２】
［１１］  前記二色性色素の少なくとも一種が、下記一般式（４）で表される化合物である前記［１］〜［９］のいずれか１項に記載の液晶組成物。
【化３】
2007009120.tif 000004
【００２３】
〔式中、Ｒ11、Ｒ12、Ｒ13、Ｒ14、Ｒ15、Ｒ16及びＲ17の少なくとも一つは、−（Ｈｅｔ）j−｛（Ｂ1）p−（Ｑ1）q−（Ｂ2）r｝n−Ｃ1であり、他は各々独立に水素原子又は置換基である。Ｈｅｔは酸素原子又は硫黄原子であり、Ｂ1及びＢ2は各々独立にアリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒは、各々独立に０〜５の整数を表し、ｎは１〜３の整数を表し、（ｐ＋ｒ）×ｎは３〜１０の整数であり、ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。〕
【００２４】
［１２］  少なくとも一方が透明電極である一対の電極と、該一対の電極間に液晶層を有する液晶素子であって、
前記液晶層が前記［１］〜［１１］のいずれか１項に記載の液晶組成物を含有することを特徴とする液晶素子。
【００２５】
［１３］  下記一般式（１）で表される繰り返し単位を含むシロキサンポリマー架橋体。
【化４】
2007009120.tif 000005
［式中、Ｒ19、Ｒ20、Ｒ21、Ｒ22は、各々独立にアルキル基又はアリール基を表す。Ｍは液晶性基を表す。Ｌはシロキサンポリマーのケイ素原子と炭素原子で結合する架橋基を表し、ｍは２以上の整数を表す。ｘは１〜１００の数を表し、ｙは０．１以上の数を表し、ｚは０以上の数を表す。ｘが２以上のとき、Ｍは同一であっても異なっていても良い。］
【発明の効果】
【００２６】
本発明によって、表示コントラストが高く、かつ応答速度の速い液晶組成物、及び該液晶組成物を含む液晶素子、並びに該液晶組成物及び該液晶素子に好適なシロキサンポリマーを提供することができる。
【発明を実施するための最良の形態】
【００２７】
本発明は、少なくとも１種の、側鎖に液晶性基を有する高分子架橋体（本発明の高分子架橋体）と、低分子液晶と、二色性色素とを含有する液晶組成物であり、更に該液晶組成物を含み印加電圧の周波数を大きくすることで、該液晶組成物の誘電率異方性が正から負に変わる液晶組成物である。また、本発明は、該液晶組成物を含む液晶素子である。なお、本明細書において「〜」はその前後に記載される数値をそれぞれ最小値及び最大値として含む範囲を示す。
【００２８】
本発明の液晶組成物は、側鎖に液晶性基を有し、連結基によって架橋された高分子架橋体（高分子として好ましくはシロキサンポリマー）と、低分子液晶と、二色性色素とをそれぞれ少なくとも１種含む液晶組成物である。また該液晶組成物は、印加電圧の周波数を大きくすることで該液晶組成物の誘電率異方性が正から負に変わることが好ましい。該液晶組成物において、少なくとも低分子液晶が二周波駆動性を示すことが好ましく、高分子架橋体（好ましくはシロキサンポリマー）及び低分子液晶の両方が二周波駆動性を示すことがより好ましい。
【００２９】
本発明の高分子架橋体は、側鎖に液晶性基を有する高分子（主鎖）が、架橋基（連結基）によって架橋された高分子架橋体であり、該高分子は、シロキサンポリマーであることが好ましい。以下、シロキサンポリマーから得られる高分子架橋体を「本発明のシロキサンポリマー架橋体」と称する場合がある。本発明の高分子架橋体において、側鎖の液晶性基は、液晶性を示す基であれば特に制限はないが、下記に示す一般式（１）におけるＭで表される基であることが好ましい。該液晶性基は、高分子架橋体の高分子側鎖に有するとともに、さらに架橋基（連結基）に有してもよい。高分子主鎖としては、ポリメタクリレート、ポリアクリレート、ポリシロキサン、ポリエステル、ポリエーテル、ポリアミン、ポリスチレンであることが好ましく、ポリメタクリレート、ポリアクリレート、ポリシロキサンであることがより好ましい。
【００３０】
従来報告されている、側鎖に液晶性基を有する液晶性シロキサンポリマー（直鎖構造）では、全方位の光を完全に吸収することが容易でなかったが、本発明の、側鎖に液晶性基を有する高分子架橋体では、高分子が架橋基（連結基）によって架橋されているために光吸収の点において極めて有効である。
【００３１】
従来の液晶組成物に用いられる高分子液晶に比べ、本発明の高分子架橋体の屈折率は、本発明の液晶組成物における低分子液晶の屈折率に実質的に近いことが好ましい。高分子架橋体と該低分子液晶との屈折率差が−０．４以上０．４以下の範囲であることが好ましく、−０．２以上０．２以下の範囲であることがより好ましく、−０．１５以上０．１５以下の範囲であることがさらに好ましい。高分子架橋体の屈折率と、低分子液晶の屈折率との差が近くなると、屈折率差に起因する光散乱を低減することができ、ゲスト−ホスト液晶組成物として好適である。
【００３２】
本発明の高分子架橋体は、高分子としてシロキサンポリマーを用いた高分子架橋体（シロキサンポリマー架橋体）が好ましい。該シロキサンポリマーは、高分子の主鎖骨格がシロキサンポリマーであり、そこから枝分かれしている側鎖部分に液晶性基を有する。該シロキサンポリマー高分子架橋体は、特に限定されないが、一般式（１）で表される繰り返し単位を含むことが好ましい。
【００３３】
【化５】
2007009120.tif 000006
【００３４】
一般式（１）において、Ｒ19、Ｒ20、Ｒ21、及びＲ22は、各々独立にアルキル基又はアリール基を表し、これらの基は置換基を有していても良い。
Ｒ19、Ｒ20、Ｒ21、又はＲ22で表されるアルキル基としては、好ましくは、炭素数１から３０、より好ましくは、炭素数１から１４、更に好ましくは炭素数１から４のアルキル基、例えばメチル、エチル、ｎ−プロピル、イソプロピル、ｎ−ブチル、ｓ−ブチル、ｔ−ブチル、２−クロロエチル、２−シアノエチルが挙げられる。アルキル基は、直鎖、分岐、環状のいずれであってもよく、これらは置換基を有していても、無置換であってもよい。シクロアルキル基としては、例えば、シクロヘキシル、シクロペンチル、４−ｎ−メチルシクロヘキシル、４−ｎ−エチルシクロヘキシル、４−ｎ−ブチルシクロヘキシルが挙げられる。
Ｒ19、Ｒ20、Ｒ21、又はＲ22で表されるアリール基としては、好ましくは炭素数６から２０、より好ましくは炭素数６から１５、さらに好ましくは炭素数６から１２のアリール基、例えばフェニル、ｐ−トリル、ナフチル、ｐ−シアノフェニル、ｐ−フルオロフェニル、ｍ−クロロフェニルが挙げられる。これらは置換基を有していても、無置換であってもよい。
【００３５】
置換基としては、以下に記載の置換基群Ｖが挙げられる。
（置換基群Ｖ）
ハロゲン原子（例えば塩素、臭素、沃素、フッ素）、メルカプト基、シアノ基、カルボキシル基、リン酸基、スルホ基、ヒドロキシ基、炭素数１から１０、好ましくは炭素数２から８、更に好ましくは炭素数２から５のカルバモイル基（例えばメチルカルバモイル、エチルカルバモイル、モルホリノカロボニル）、炭素数０から１０、好ましくは炭素数２から８、更に好ましくは炭素数２から５のスルファモイル基（例えばメチルスルファモイル、エチルスルファモイル、ピペリジノスルフォニル）、ニトロ基、炭素数１から２０、好ましくは炭素数１から１０、更に好ましくは炭素数１から８のアルコキシ基（例えばメトキシ、エトキシ、２−メトキシエトキシ、２−フェニルエトキシ）、炭素数６から２０、好ましくは炭素数６から１２、更に好ましくは炭素数６から１０のアリールオキシ基（例えばフェノキシ、ｐ−メチルフェノキシ、ｐ−クロロフェノキシ、ナフトキシ）、炭素数１から２０、好ましくは炭素数２から１２、更に好ましくは炭素数２から８のアシル基（例えばアセチル、ベンゾイル、トリクロロアセチル）、炭素数１から２０、好ましくは炭素数２から１２、更に好ましくは炭素数２から８のアシルオキシ基（例えばアセチルオキシ、ベンゾイルオキシ）、炭素数１から２０、好ましくは炭素数２から１２、更に好ましくは炭素数２から８のアシルアミノ基（例えばアセチルアミノ）、炭素数１から２０、好ましくは炭素数１から１０、更に好ましくは炭素数１から８のスルホニル基（例えばメタンスルホニル、エタンスルホニル、ベンゼンスルホニル）、炭素数１から２０、好ましくは炭素数１から１０、更に好ましくは炭素数１から８のスルフィニル基（例えばメタンスルフィニル、エタンスルフィニル、ベンゼンスルフィニル）、炭素数１から２０、好ましくは炭素数１から１２、更に好ましくは炭素数１から８の置換又は無置換のアミノ基（例えばアミノ、メチルアミノ、ジメチルアミノ、ベンジルアミノ、アニリノ、ジフェニルアミノ、４−メチルフェニルアミノ、４−エチルフェニルアミノ、３−ｎ−プロピルフェニルアミノ、４−ｎ−プロピルフェニルアミノ、３−ｎ−ブチルフェニルアミノ、４−ｎ−ブチルフェニルアミノ、３−ｎ−ペンチルフェニルアミノ、４−ｎ−ペンチルフェニルアミノ、３−トリフルオロメチルフェニルアミノ、４−トリフルオロメチルフェニルアミノ、２−ピリジルアミノ、３−ピリジルアミノ、２−チアゾリルアミノ、２−オキサゾリルアミノ、Ｎ，Ｎ−メチルフェニルアミノ、Ｎ，Ｎ−エチルフェニルアミノ）、炭素数０から１５、好ましくは炭素数３から１０、更に好ましくは炭素数３から６のアンモニウム基（例えばトリメチルアンモニウム、トリエチルアンモニウム）、炭素数０から１５、好ましくは炭素数１から１０、更に好ましくは炭素数１から６のヒドラジノ基（例えばトリメチルヒドラジノ基）、炭素数１から１５、好ましくは炭素数１から１０、更に好ましくは炭素数１から６のウレイド基（例えばウレイド基、Ｎ，Ｎ−ジメチルウレイド基）、炭素数１から１５、好ましくは炭素数１から１０、更に好ましくは炭素数１から６のイミド基（例えばスクシンイミド基）、炭素数１から２０、好ましくは炭素数１から１２、更に好ましくは炭素数１から８のアルキルチオ基（例えばメチルチオ、エチルチオ、プロピルチオ）、炭素数６から８０、好ましくは炭素数６から４０、更に好ましくは炭素数６から３０のアリールチオ基（例えばフェニルチオ、ｐ−メチルフェニルチオ、ｐ−クロロフェニルチオ、２−ピリジルチオ、１−ナフチルチオ、２−ナフチルチオ、４−プロピルシクロヘキシル−４’−ビフェニルチオ、４−ブチルシクロヘキシル−４’−ビフェニルチオ、４−ペンチルシクロヘキシル−４’−ビフェニルチオ、４−プロピルフェニル−２−エチニル−４’−ビフェニルチオ）、炭素数１から８０、好ましくは炭素数１から４０、更に好ましくは炭素数１から３０のヘテロアリールチオ基（例えば２−ピリジルチオ、３−ピリジルチオ、４−ピリジルチオ、２−キノリルチオ、２−フリルチオ、２−ピロリルチオ）、炭素数２から２０、好ましくは炭素数２から１２、更に好ましくは炭素数２から８のアルコキシカルボニル基（例えばメトキシカルボニル、エトキシカルボニル、２−ベンジルオキシカルボニル）、炭素数６から２０、好ましくは炭素数６から１２、更に好ましくは炭素数６から１０のアリーロキシカルボニル基（例えばフェノキシカルボニル）、炭素数１から１８、好ましくは炭素数１から１０、更に好ましくは炭素数１から５の無置換アルキル基（例えばメチル、エチル、プロピル、ブチル）、炭素数１から１８、好ましくは炭素数１から１０、更に好ましくは炭素数１から５の置換アルキル基｛例えばヒドロキシメチル、トリフルオロメチル、ベンジル、カルボキシエチル、エトキシカルボニルメチル、アセチルアミノメチル、またここでは炭素数２から１８、好ましくは炭素数３から１０、更に好ましくは炭素数３から５の不飽和炭化水素基（例えばビニル基、エチニル基１−シクロヘキセニル基、ベンジリジン基、ベンジリデン基）も置換アルキル基に含まれる｝、炭素数６から２０、好ましくは炭素数６から１５、更に好ましくは炭素数６から１０の置換又は無置換のアリール基（例えばフェニル、ナフチル、ｐ−カルボキシフェニル、ｐ−ニトロフェニル、３，５−ジクロロフェニル、ｐ−シアノフェニル、ｍ−フルオロフェニル、ｐ−トリル、４−プロピルシクロヘキシル−４’−ビフェニル、４−ブチルシクロヘキシル−４’−ビフェニル、４−ペンチルシクロヘキシル−４’−ビフェニル、４−プロピルフェニル−２−エチニル−４’−ビフェニル）、炭素数１から２０、好ましくは炭素数２から１０、更に好ましくは炭素数４から６の置換又は無置換のヘテロアリール基（例えばピリジル、５−メチルピリジル、チエニル、フリル、モルホリノ、テトラヒドロフルフリル）。
【００３６】
これら置換基群Ｖは、ベンゼン環やナフタレン環が縮合した構造もとることができる。さらに、これらの置換基上にさらに此処までに説明したＶの説明で示した置換基が置換していても良い。
【００３７】
Ｒ19、Ｒ20、Ｒ21、及びＲ22で表されるアルキル基及びシクロアルキル基の置換基は、置換基群Ｖのうち、ハロゲン原子、シアノ基、アルコキシ基、アリールオキシ基、アシルオキシ基、アミノ基、アンモニウム基、アルコキシカルボニル基、アリーロキシカルボニル基、アリール基、ヘテロアリール基であることが好ましい。
【００３８】
Ｒ19、Ｒ20、Ｒ21、及びＲ22で表されるアリール基の置換基は、置換基群Ｖのうち、ハロゲン原子、シアノ基、アルコキシ基、アシル基、アシルオキシ基、アシルアミノ基、アミノ基、アルコキシカルボニル基、アリーロキシカルボニル基、無置換アルキル基、置換アルキル基、アリール基、ヘテロアリール基であることが好ましい。
【００３９】
Ｒ19、Ｒ20、Ｒ21、及びＲ22で表されるアルキル基又はアリール基のうち、特に好ましくは、メチル基、フェニル基である。
【００４０】
一般式（１）において、Ｍは液晶性基を表す。ここでいう液晶性基とは、数個のフェニル基あるいは環状構造よりなる構造を持ち、いかなるフェーズであってもよいが、好ましくはネマチック相、スメクチック相を示す液晶性化合物と類似の構造をさす。液晶性化合物の具体例としては、液晶便覧編集委員会編、液晶便覧、丸善、２０００年の第３章「分子構造と液晶性」に記載されているものなどが挙げられる。
【００４１】
Ｍとして好ましくは、誘電率異方性が印加電圧の周波数を大きくすることで正から負へと変化するものであり、そのような液晶化合物としては、日本学術振興会第１４２委員会編、液晶デバイスハンドブック、日刊工業新聞社、１９８９年、第１８９〜１９２頁に詳しい。
【００４２】
Ｍとしてより好ましくは、下記一般式（５）で表される構造である。
一般式（５）：  ＊−（ＣＨ2）t−（Ｏ）u−（（Ｄ1）e−Ｌ1）m−（Ｄ2）k−（Ｔ1）n1
【００４３】
ここで＊はシロキサンポリマーと連結する部位を表す。
【００４４】
一般式（５）において、Ｄ1及びＤ2は、各々独立にアリーレン基、ヘテロアリーレン基、２価の環状脂肪族炭化水素基を表し、いずれも置換基を有していてもいなくてもよい。
【００４５】
Ｄ1及びＤ2で表されるアリーレン基としては、好ましくは炭素数６〜２０、より好ましくは炭素数６〜１０のアリーレン基である。好ましいアリーレン基の具体例を挙げると、フェニレン基、ナフタレン基である。特に好ましくは、置換フェニレン基であり、更に好ましくは１，４−フェニレン基である。
Ｄ1及びＤ2で表されるヘテロアリーレン基としては、好ましくは炭素数１〜２０、より好ましくは炭素数２〜９のヘテロアリーレン基である。好ましいヘテロアリーレン基の具体例は、ピリジン環、キノリン環、イソキノリン環、ピリミジン環、ピラジン環、チオフェン環、フラン環、オキサゾール環、チアゾール環、イミダゾール環、ピラゾール環、オキサジアゾール環、チアジアゾール環及びトリアゾール環からなる基、及びこれらが縮環して形成される縮環の２個の炭素原子から水素をそれぞれ１個ずつ除いて得られるヘテロアリーレン基である。
Ｄ1及びＤ2で表される２価の環状脂肪族炭化水素基としては、好ましくは炭素数３〜２０、より好ましくは炭素数４〜１０の２価の環状脂肪族炭化水素基である。好ましい２価の環状脂肪族炭化水素基の具体例は、シクロヘキサンジイル、シクロペンタンジイルであり、より好ましくはシクロヘキサン−１，２−ジイル基、シクロヘキサン−１，３−ジイル基、シクロヘキサン−１，４−ジイル基、シクロペンタン−１，３−ジイル基であり、特に好ましくは、（Ｅ）−シクロヘキサン−１、４−ジイル基である。
【００４６】
Ｄ1及びＤ2の表す２価のアリーレン基、２価のヘテロアリーレン基及び２価の環状脂肪族炭化水素基は、さらに置換基を有していてもよく、置換基としては、前述の置換基群Ｖが挙げられる。
【００４７】
一般式（５）において、Ｌ1は２価の連結基を表す。好ましくは、アルケニレン基、アルキニレン基、エーテル基、エステル基、カルボニル基、アゾ基、アゾキシ基、アルキレンオキシ基であり、より好ましくは、エステル基、アルキレンオキシ基である。ここで、エステル連結基は、−ＣＯ2−、−ＯＣＯ−のどちらであってもよい。
【００４８】
Ｌ1で表されるアルケニレン基として、好ましくは炭素数２〜２０、より好ましくは炭素数２〜１０のアルケニレン基であり、例えば、エテニレン基をあげることができる。
Ｌ1で表されるアルキニレン基として、好ましくは炭素数２〜２０、より好ましくは炭素数２〜１０のアルキニレン基であり、例えば、エチニレン基をあげることができる。
【００４９】
Ｌ1で表されるアルキレンオキシ基は、置換基を有していてもよく、好ましい置換基としては、ハロゲン原子、シアノ基、アルコキシカルボニル基、カルバモイル基、アルキル基、アリール基、ヘテロアリール基があげられる。より好ましい置換基は、ハロゲン原子、シアノ基、アルキル基であり、特に好ましい置換基は、ハロゲン原子である。好ましいアルキレンオキシ基として、例えば、ジフルオロメチレンオキシ基（−ＣＦ2Ｏ−）があげられる。
【００５０】
一般式（５）において、Ｔ1は、アルキル基、アルコキシ基、アルコキシカルボニル基、アシル基、アシルオキシ基、ハロゲン原子、シアノ基を表す。
Ｔ1として好ましくは、炭素数１〜３０、より好ましくは炭素数３〜２０、更に好ましくは炭素数４〜１８のアルキル基、炭素数１〜３０、より好ましくは炭素数１〜２０、更に好ましくは炭素数１〜１８のアルコキシ基、炭素数２〜３０、より好ましくは炭素数４〜２１、更に好ましくは炭素数５〜１９のアルコキシカルボニル基、炭素数２〜３０、より好ましくは炭素数４〜２１、更に好ましくは炭素数５〜１９のアシル基、炭素数２〜３０、より好ましくは炭素数４〜２１、更に好ましくは炭素数５〜１９のアシルオキシ基、ハロゲン原子、シアノ基である。
【００５１】
上記、アルキル基、アルコキシ基、アルコキシカルボニル基、アシル基、アシルオキシ基は、置換基を有していてもいなくてもよく、置換基としては、上記置換基群Ｖがあげられ、ハロゲン原子（特に塩素原子、フッ素原子）、シアノ基、ヒドロキシ基、アルコキシ基、アシル基であることが好ましい。
【００５２】
Ｔ1で表されるアルキル基の具体例は、例えば、ブチル基、オクチル基、ノニル基、デシル基、ウンデシル基、ドデシル基、オクタデシル基、４−シアノブチル基、トリフルオロメチル基、３−メトキシプロピル基を挙げることができる。
Ｔ1で表されるアルコキシ基の具体例は、例えば、オクチルオキシ基、ウンデシルオキシ基、ドデシルオキシ基、トリフルオロメトキシ基、２−メトキシエトキシ基を挙げることができる。
Ｔ1で表されるアルコキシカルボニル基の具体例は、例えば、ブチルオキシカルボニル基、オクチルオキシカルボニル基、ドデシルオキシカルボニル基を挙げることができる。
Ｔ1で表されるアシル基の具体例は、例えば、オクチルカルボニル基、ドデシルカルボニル基を挙げることができる。
Ｔ1で表されるアシルオキシ基の具体例は、例えば、オクチルカルボニルオキシ基、ドデシルカルボニルオキシ基を挙げることができる。
【００５３】
Ｔ1は特に好ましくは、アルキル基、アルコキシ基、ハロゲン原子、シアノ基である。
【００５４】
ｅは１〜３の整数を表し、好ましくは１又は２である。
ｍは１〜３の整数を表し、好ましくは１又は２である。
ｋは１〜２の整数を表す。
ｎ1は１〜５の整数を表し、好ましくは、１〜３の整数である。
【００５５】
一般式（５）において、Ｄ1とＤ2で表される基の総数、すなわちｅ×ｍ＋ｋが２〜５の整数であり、より好ましくは３〜４の整数である。ｅ、ｋが２以上の時、２以上のＤ1、Ｄ2はそれぞれ同一でも異なっていてもよく、ｍが２以上の時、２以上の（（Ｄ1）e−Ｌ1）は、それぞれ、同一でも異なっていてもよい。
【００５６】
一般式（５）において、特に好ましいｅ、ｍ、ｋの組み合わせを以下に記す。
（ｉ）ｅ＝１、ｍ＝２、ｋ＝１
（ｉｉ）ｅ＝２、ｍ＝１、ｋ＝１
（ｉｉｉ）ｅ＝２、ｍ＝１、ｋ＝２
【００５７】
一般式（５）において、ｔは２〜２０の整数を表し、好ましくは３〜１８の整数であり、より好ましくは３〜１５の整数である。ｕは０又は１を表す。
【００５８】
一般式（５）は、更に好ましくは、一般式（６）で表される構造の場合である。
【００５９】
【化６】
2007009120.tif 000007
【００６０】
一般式（６）において、ｔ，ｕ，ｅ，ｍ，Ｔ1，及びｎ１は、一般式（５）におけるｔ，ｕ，ｅ，ｍ，Ｔ1，及びｎ１と同義であり、好ましい範囲も同様である。
【００６１】
また、一般式（５）は、更に好ましくは、下記一般式（６−１）〜（６−１２）で表される構造の場合である。
【００６２】
【化７】
2007009120.tif 000008
【００６３】
【化８】
2007009120.tif 000009
【００６４】
一般式（６−１）〜（６−１２）において、ｔ，ｕ，Ｔ1，及びｎ１は、一般式（５）におけるｔ，ｕ，Ｔ1，及びｎ１と同義であり、好ましい範囲も同様である。Ｔ2、Ｔ3は、ハロゲン、シアノ基、アルコキシ基、アルキル基を表し、好ましくは、ハロゲン、シアノ基である。ｎ2、ｎ3は各々独立に１〜４の整数を表し、好ましくは１〜２の整数である。
【００６５】
一般式（１）において、Ｌは架橋基を表し、いかなる構造であっても良いが、好ましい架橋構造の作製方法は、Ｓｉ−Ｈ基を有するポリシラン化合物と末端に不飽和結合を有する多官能性化合物（架橋性化合物）とのハイドロシリレーション反応による合成方法、また、前記ハイドロシリレーション反応により、高分子中に導入されたヒドロキシル基、カルボキシル基、アミノ基等を利用して、これに多官能性反応基を有する化合物を反応させる、あるいは熱、紫外線、あるいは放射線の照射をおこなう方法などがあげられる。
これらの方法によって、シロキサンポリマーのケイ素原子は炭素原子と結合する。
【００６６】
一般式（１）において、Ｌはｍ価の架橋基であり、ここでｍは２〜１０の整数であり、好ましくは２〜８の整数であり、より好ましくは２〜６の整数を表す。ここで、「〜価」とは、架橋基Ｌ上の炭素原子のうち、シロキサンポリマーのケイ素原子と結合可能な炭素原子の総数を表す。
【００６７】
Ｌで表される架橋基として好ましくは、下記一般式（７）で表される構造である。
一般式（７）：  （Ｌ2）−［（Ｏ）u−（ＣＨ2）s−＊］m
ここで＊はシロキサンポリマーと連結する部位を表す。
【００６８】
一般式（７）において、ｓは２〜３０の整数を表し、好ましくは３〜２０の整数であり、より好ましくは３〜１５の整数である。
【００６９】
一般式（７）において、ｕは０又は１を表す。
【００７０】
一般式（７）において、ｍは上述の「〜価」と同義であり、２〜１０の整数であり、好ましくは２〜８の整数であり、より好ましくは２〜６の整数を表す。
【００７１】
一般式（７）において、Ｌ2はアルキレン基、エーテル基又はアリーレン基、又はこれらを組み合わせた基を表す。
Ｌ2で表されるアルキレン基として、好ましくは炭素数３〜３０、より好ましくは炭素数４〜２０、更に好ましくは炭素数４〜１８である。
Ｌ2で表されるエーテル基として、好ましくは炭素数４〜５０、より好ましくは炭素数６〜４０、更に好ましくは炭素数８〜３０であり、特に好ましくは、下記一般式（８）で表される基である。
【００７２】
【化９】
2007009120.tif 000010
【００７３】
一般式（８）において、ｎ及びｍは、各々独立に、１〜５の整数であり、好ましくは２〜４の整数であり、より好ましくは１〜３の整数を表す。
【００７４】
一般式（７）において、Ｌ2で表されるアリーレン基として、好ましくは炭素数４〜５０、より好ましくは炭素数６〜４０、更に好ましくは炭素数８〜２０であり、特に好ましくは、下記一般式（９）で表される基である。
る。
【００７５】
【化１０】
2007009120.tif 000011
【００７６】
一般式（９）において、ｎ及びｍは、各々独立に、１〜５の整数であり、好ましくは２〜４の整数であり、より好ましくは１〜３の整数を表す。一般式（９）におけるＬ3は、単結合、又は炭素数１〜２０のアルキレン基を表し、好ましくは、単結合又は炭素数１〜１０のアルキレン基であり、特に好ましくは、単結合又は炭素数１〜７のアルキレン基である。
【００７７】
一般式（１）において、ｘは１〜１００の数を表し、好ましくは、３〜５０である。ｙは０．１以上の数を表し、好ましくは０．１〜１０であり、より好ましくは０．１〜５である。ｚは０〜１００の数を表し、好ましくは０〜５０であり、より好ましくは０〜３０である。
ｘが２以上のとき、Ｍは同一であっても異なっていても良く、Ｒ19も同一であっても異なっていてもよい。ｙが２以上のとき、Ｒ20は同一であっても異なっていてもよい。ｚが２以上のとき、Ｒ21は同一であっても異なっていてもよい。
【００７８】
ここで、ｚ＝０のときはホモポリマーを表し、ｚ≠０のときはコポリマーを表す。
【００７９】
本発明の高分子架橋体（本発明のシロキサンポリマー架橋体も含まれる）の分子量は、特に制限されないが、好ましくは数平均分子量が、１，０００〜１，０００，０００の範囲であり、より好ましくは、５，０００〜３００，０００である。また、本発明の高分子架橋体は、ホモポリマーであってもコポリマーであってもよい。
【００８０】
以下に本発明の高分子架橋体（シロキサンポリマー架橋体）の具体例を示すが、本発明はこれに限定されるものではない。
【００８１】
【化１１】
2007009120.tif 000012
【００８２】
【化１２】
2007009120.tif 000013
【００８３】
【化１３】
2007009120.tif 000014
【００８４】
【化１４】
2007009120.tif 000015
【００８５】
【化１５】
2007009120.tif 000016
【００８６】
【化１６】
2007009120.tif 000017
【００８７】
【化１７】
2007009120.tif 000018
【００８８】
【化１８】
2007009120.tif 000019
【００８９】
【化１９】
2007009120.tif 000020
【００９０】
【化２０】
2007009120.tif 000021
【００９１】
【化２１】
2007009120.tif 000022
【００９２】
【化２２】
2007009120.tif 000023
【００９３】
【化２３】
2007009120.tif 000024
【００９４】
シロキサンポリマー架橋体は、Ｓｉ−Ｈ基を有するポリシラン化合物と末端に不飽和結合を有する側鎖液晶性化合物、及び末端に不飽和結合を有する架橋性化合物とのハイドロシリレーション反応により合成される。末端に不飽和結合を有する側鎖液晶性化合物及び架橋性化合物は、一般的な有機合成の手法を用いて合成される。末端に不飽和結合を有する側鎖液晶性化合物の使用量は、ポリシラン中のＳｉ−Ｈ基に対して、１０ｍｏｌ％〜１５０ｍｏｌ％が用いられる。好ましくは３０ｍｏｌ％〜１３０ｍｏｌ％であり、より好ましくは５０ｍｏｌ％〜１２０ｍｏｌ％である。
【００９５】
末端に不飽和結合を有する架橋性化合物の使用量は、ポリシラン中のＳｉ−Ｈ基に対して、０．１ｍｏｌ％〜１００ｍｏｌ％が用いられる。好ましくは１ｍｏｌ％〜５０ｍｏｌ％であり、より好ましくは１ｍｏｌ％〜３０ｍｏｌ％である。
【００９６】
末端に不飽和結合を有する側鎖液晶性化合物と架橋性化合物との使用量の比率は、９９ｍｏｌ％：１ｍｏｌ％〜５０ｍｏｌ％：５０ｍｏｌ％であり、好ましくは、９９ｍｏｌ％：１ｍｏｌ％〜７５ｍｏｌ％：２５ｍｏｌ％であり、より好ましくは、９８ｍｏｌ％：２ｍｏｌ％〜８５ｍｏｌ％：１５ｍｏｌ％である。
【００９７】
ハイドロシリレーション反応に用いられる触媒は、ＰｔまたはＲｈであり、Ｈ2ＰｔＣｌ6、ジクロロジシクロペンタジエニル白金（Ｃｐ2ＰｔＣｌ2）、（ＣＨ2＝ＣＨＳｉＭｅ2ＯＳｉＭｅ2ＣＨ＝ＣＨ2）2Ｐｔ（Ｋａｒｓｔｅｄｔ試薬）などがあげられる。触媒量は、末端に不飽和結合を有する側鎖液晶性化合物に対して、０．０１ｍｏｌ％〜１０ｍｏｌ％であり、好ましくは０．１ｍｏｌ％〜５ｍｏｌ％である。
【００９８】
反応に用いられる溶媒は、トルエン、キシレン、ＴＨＦ、酢酸エチル、クロロベンゼン、ジクロロベンゼンであり、これらは単独で用いても良いし、組み合わせて用いても良い。好ましくは、トルエン、キシレン、クロロベンゼン、ジクロロベンゼンであり、特に好ましくはトルエン、キシレンである。
溶媒量は、ポリシランの重量に対して、１倍〜１００００倍であり、好ましくは１０倍〜１０００倍であり、より好ましくは５０倍〜５００倍である。
【００９９】
反応温度は、５０℃〜溶媒の沸点以下であり、好ましくは、５０℃〜１００℃であり、より好ましくは、６０℃〜９０℃である。
反応時間は、用いる末端に不飽和結合を有する側鎖液晶性化合物の反応性によって異なるが、１分〜１日であり、好ましくは１０分〜１２時間であり、より好ましくは１時間〜６時間である。
【０１００】
得られた（液晶性）シロキサンポリマーは、シリカゲルカラムクロマト、再結晶法、再沈法によって精製されるが、得られたポリマーの物性により、これらを単独で行っても良いし、組み合わせておこなっても良い。
【０１０１】
次に本発明の低分子液晶について説明する。
低分子液晶とは、好ましくは分子量が、１００〜１，０００のものをさす。低分子液晶は、いかなるフェーズであってもよいが、好ましくはネマチック相、スメクチック相を示す場合である。
液晶性化合物の具体例としては、液晶便覧編集委員会編、液晶便覧、丸善、２０００年の第３章「分子構造と液晶性」に記載されているものなどが挙げられる。また、電界の作用により、その配向状態を変化させ、ゲストとして溶解されている二色性色素の配向状態を制御する機能を有する化合物が好ましい。
【０１０２】
例えば、アゾメチン化合物、シアノビフェニル化合物、シアノフェニルエステル、フッ素置換フェニルエステル、シクロヘキサンカルボン酸フェニルエステル、フッ素置換シクロヘキサンカルボン酸フェニルエステル、シアノフェニルシクロヘキサン、フッ素置換フェニルシクロヘキサン、シアノ置換フェニルピリミジン、フッ素置換フェニルピリミジン、アルコキシ置換フェニルピリミジン、フッ素置換アルコキシ置換フェニルピリミジン、フェニルジオキサン、トラン系化合物、フッ素置換トラン系化合物、アルケニルシクロヘキシルベンゾニトリルなどが挙げられる。「液晶デバイスハンドブック」（日本学術振興会第１４２委員会編、日刊工業新聞社、１９８９年）の第１５４〜１９２頁及び第７１５〜７２２頁に記載の液晶化合物を用いることができる。ＴＦＴ駆動に適したフッ素置換されたホスト液晶を使用することもできる。例えば、Ｍｅｒｃｋ社の液晶（ＺＬＩ−４６９２、ＭＬＣ−６２６７、６２８４、６２８７、６２８８、６４０６、６４２２、６４２３、６４２５、６４３５、６４３７、７７００、７８００、９０００、９１００、９２００、９３００、１００００など）、チッソ社の液晶（ＬＩＸＯＮ５０３６ｘｘ、５０３７ｘｘ、５０３９ｘｘ、５０４０ｘｘ、５０４１ｘｘなど）が挙げられる。
【０１０３】
本発明にかかる低分子液晶は、二周波駆動液晶化合物である場合がより好適である。ここで、二周波駆動液晶とは、該液晶に印加される電場の周波数が低周波数領域の場合に正の誘電率異方性を示し、高周波数領域の場合に誘電率異方性の符号が負に逆転する液晶であり、日本学術振興会第１４２委員会編、液晶デバイスハンドブック、日刊工業新聞社、１９８９年、第１８９〜１９２頁に詳しい。
二周波駆動液晶化合物の具体例として、イーストマン・コダック社の二周波駆動液晶を示す。
【０１０４】
【化２４】
2007009120.tif 000025
【０１０５】
この他にも、市販の二周波駆動液晶材料として、チッソ社製ＤＦ−０２ＸＸ、ＤＦ−０５ＸＸ、ＦＸ−１００１、ＦＸ−１００２、メルク社製ＭＬＣ−２０４８などを挙げることができる。本発明で用いることのできる二周波駆動液晶化合物は、複数の液晶化合物の混合物であってもよい。
【０１０６】
本発明は、二色性色素を用いるゲストホスト方式の液晶組成物であり、ホスト液晶として、上記（液晶性）シロキサンポリマーと低分子液晶の混合物を採用することができる。かかるホスト液晶の物性を変化させる目的（例えば，液晶相の温度範囲、誘電率異方性、屈折率異方性あるいはクロスオーバー周波数）で、液晶性を示さない化合物を添加してもよい。ここで、クロスオーバー周波数とは、二周波駆動液晶において、誘電率異方性が正から負へと変化する周波数のことをさすものとする。
【０１０７】
また、本発明の液晶組成物は、紫外線吸収剤、酸化防止剤などの化合物を含有してもよい。
【０１０８】
また、本発明の液晶組成物は、カイラル化合物を含有してもよい。ここでいうカイラル剤とは、光学活性物質であって、前記ホスト液晶材料に添加することで、該液晶組成物がカイラルネマチック相を示すようになるもののことをさす。たとえば、日本学術振興会第１４２委員会編、液晶デバイスハンドブック、日刊工業新聞社、１９８９年、第１９９〜２０２頁に記載のＴＮ、ＳＴＮ用カイラル剤が挙げられる。
【０１０９】
本発明の液晶組成物における高分子架橋体（好ましくはシロキサンポリマー架橋体）に対する低分子液晶の比率は、いかなる割合であってもよいが、低分子液晶：高分子架橋体＝５０質量％：５０質量％〜９９質量％：１質量％が好ましく、６０質量％：４０質量％〜９８質量％：２質量％がより好ましく、７５質量％：２５質量％〜９８質量％：２質量％が特に好ましい。
【０１１０】
次に、本発明の二色性色素について説明する。
二色性色素は、ホスト液晶中に溶解し、光を吸収する機能を有する化合物と定義される。本発明の二色性色素としては、吸収極大ならびに吸収帯に関しては、いかなるものであってもよいが、イエロー域（Ｙ）、マゼンタ域（Ｍ）、あるいはシアン域（Ｃ）に吸収極大を有する場合が好ましい。また、本発明の液晶素子に用いられる二色性色素は、単独で使用してもよいが、複数を混合したものであってもよい。複数の色素を混合する場合には、本発明の色素同士を混合してもよいし、本発明の色素と公知の二色性色素を混合してもよく、Ｙ、Ｍ、Ｃに吸収極大を有する二色性色素の混合物を用いるのが好ましい。公知の二色性色素としては、たとえば、Ａ．Ｖ．Ｉｖａｓｈｃｈｅｎｋｏ著、Ｄｉａｃｈｒｏｎｉｃ  Ｄｙｅｓ  ｆｏｒ  Ｌｉｑｕｉｄ  Ｃｒｙｓｔａｌ  Ｄｉｓｐｌａｙ、ＣＲＣ社、１９９４年に記載のものが挙げられる。イエロー色素、マゼンタ色素ならびにシアン色素を混合することによるフルカラー化表示を行う方法については、「カラーケミストリー」（時田澄男著、丸善、１９８２年）に詳しい。ここでいう、イエロー域とは、４３０〜４９０ｎｍの範囲、マゼンタ域とは、５００〜５８０ｎｍの範囲、シアン域とは６００〜７００ｎｍの範囲である。
【０１１１】
次に、本発明の二色性色素に用いられる発色団について説明する。
前記二色性色素の発色団はいかなるものであってもよいが、例えば、アゾ色素、アントラキノン色素、ペリレン色素、メロシアニン色素、アゾメチン色素、フタロペリレン色素、インジゴ色素、アズレン色素、ジオキサジン色素、ポリチオフェン色素、フェノキサジン色素などが挙げられる。好ましくはアゾ色素、アントラキノン色素、フェノキサジン色素であり、特に好ましくはアントラキノン色素、フェノキサゾン色素（フェノキサジン−３−オン）である。
【０１１２】
アゾ色素はモノアゾ色素、ビスアゾ色素、トリスアゾ色素、テトラキスアゾ色素、ペンタキスアゾ色素などいかなるものであってもよいが、好ましくはモノアゾ色素、ビスアゾ色素、トリスアゾ色素である。
アゾ色素に含まれる環構造としては芳香族基（ベンゼン環、ナフタレン環など）のほかにも複素環（キノリン環、ピリジン環、チアゾール環、ベンゾチアゾール環、オキサゾール環、ベンゾオキサゾール環、イミダゾール環、ベンゾイミダゾール環、ピリミジン環など）であってもよい。
【０１１３】
アントラキノン色素の置換基としては、酸素原子、硫黄原子又は窒素原子を含むものが好ましく、例えば、アルコキシ、アリーロキシ、アルキルチオ、アリールチオ、アルキルアミノ、アリールアミノ基である。該置換基の置換数はいかなる数であってもよいが、ジ置換、トリ置換、テトラキス置換が好ましく、特に好ましくはジ置換、トリ置換である。該置換基の置換位置はいかなる場所であってもよいが、好ましくは１，４位ジ置換、１，５位ジ置換、１，４，５位トリ置換、１，２，４位トリ置換、１，２，５位トリ置換、１，２，４，５位テトラ置換、１，２，５，６位テトラ置換構造である。
【０１１４】
フェノキサゾン色素（フェノキサジン−３−オン）の置換基としては、酸素原子、硫黄原子又は窒素原子を含むものが好ましく、例えば、アルコキシ、アリールオキシ、アルキルチオ、アリールチオ、アルキルアミノ、アリールアミノ基である。
【０１１５】
より具体的には、本発明における二色性色素は、下記一般式（２）で表される置換基を有することが好ましい。
一般式（２）；  −（Ｈｅｔ）j−｛（Ｂ1）p−（Ｑ1）q−（Ｂ2）r｝n−Ｃ1
一般式（２）中、Ｈｅｔは酸素原子又は硫黄原子であり、特に好ましくは硫黄原子である。
【０１１６】
一般式（２）中、Ｂ1及びＢ2はそれぞれアリーレン基、ヘテロアリーレン基又は２価の環状脂肪族炭化水素基を表し、いずれも置換基を有していてもいなくてもよい。
【０１１７】
Ｂ1及びＢ2で表わされるアリーレン基としては、好ましくは炭素数６〜２０、より好ましくは炭素数６〜１０のアリーレン基である。好ましいアリーレン基の具体例を挙げると、フェニレン基、ナフタレン基、アントラセン基である。特に好ましくは、置換フェニレン基であり、さらに好ましくは１，４−フェニレン基である。
Ｂ1及びＢ2で表わされるヘテロアリーレン基としては、好ましくは炭素数１〜２０、より好ましくは炭素数２〜９のヘテロアリーレン基である。好ましいヘテロアリーレン基の具体例は、ピリジン環、キノリン環、イソキノリン環、ピリミジン環、ピラジン環、チオフェン環、フラン環、オキサゾール環、チアゾール環、イミダゾール環、ピラゾール環、オキサジアゾール環、チアジアゾール環及びトリアゾール環からなる基、及びこれらが縮環して形成される縮環の２個の炭素原子から水素をそれぞれ１個ずつ除いて得られるヘテロアリーレン基である。
Ｂ1及びＢ2の表す２価の環状脂肪族炭化水素基としては、好ましくは炭素数３〜２０、より好ましくは炭素数４〜１０の２価の環状脂肪族炭化水素基である。好ましい２価の環状脂肪族炭化水素基の具体例は、シクロヘキサンジイル、シクロペンタンジイルであり、より好ましくはシクロヘキサン−１，２−ジイル基、シクロヘキサン−１，３−ジイル基、シクロヘキサン−１，４−ジイル基、シクロペンタンー１，３−ジイル基であり、特に好ましくは、（Ｅ）−シクロヘキサン−１，４−ジイル基である。
【０１１８】
Ｂ1及びＢ2の表す２価のアリーレン基、２価のヘテロアリーレン基及び２価の環状炭化水素基は、さらに置換基を有していてもよく、置換基としては、下記の置換基群Ｖが挙げられる。
【０１１９】
置換基群Ｖとして好ましいものは、上述のアルキル基、アリール基、アルコキシ基、アリールオキシ基、ハロゲン原子、アミノ基、置換アミノ基、ヒドロキシ基、アルキルチオ基、アリールチオ基、スルホ基であり、さらに好ましくは、アルキル基、アリール基、ハロゲン原子、スルホ基である。
【０１２０】
Ｑ1は２価の連結基を表し、炭素原子、窒素原子、硫黄原子及び酸素原子から選ばれる少なくとも１種の原子から構成される原子団からなる連結基である。
Ｑ1が表す２価の連結基としては、好ましくは炭素数０〜６０、より好ましくは炭素数
０〜３０、更に好ましくは炭素数０〜２０の２価の連結基である。
また、Ｑ1が表す２価の連結基としては、好ましくは、アルキレン基、アルケニレン基、アルキニレン基、アミド基、エーテル基、エステル基、スルホンアミド基、ウレイド基、スルホニル基、スルフィニル基、チオエーテル基、カルボニル基、−ＮＲ−基（ここで、Ｒは水素原子又はアルキル基、アリール基を表す）、アゾ基、アゾキシ基、複素環２価基を１つ又はそれ以上組み合わせて構成される２価の連結基が挙げられる。
【０１２１】
Ｑ1で表されるアルキレン基として、好ましくは炭素数１〜２０、より好ましくは炭素数１〜１０のアルキレン基であり、例えば、メチレン基、エチレン基、プロピレン基、ブチレン基、ペンチレン基、シクロヘキシルー１，４−ジイル基を挙げることができる。
Ｑ1で表されるアルケニレン基として、好ましくは炭素数２〜２０、より好ましくは炭素数２〜１０のアルケニレン基であり、例えば、エテニレン基を挙げることができる。
Ｑ1で表されるアルキニレン基として、好ましくは炭素数２〜２０、より好ましくは炭素数２〜１０のアルキニレン基であり、例えば、エチニレン基を挙げることができる。
−ＮＲ−基におけるＲの表すアルキル基において、好ましくは炭素数１〜２０、より好ましくは炭素数１〜１０のアルキル基であり、Ｒの表すアリール基において、好ましくは炭素数６〜１４、より好ましくは炭素数６〜１０のアリール基である。
Ｑ1で表される複素環として、好ましくは、炭素数２〜２０、より好ましくは炭素数４〜１０であり、例えば、ピペラジン−１，４−ジイル基を挙げることができる。
【０１２２】
Ｑ1の表す２価の連結基として、好ましくは、アルキレン基、アルケニレン基、アルキニレン基、エーテル基、チオエーテル基、アミド基、エステル基、カルボニル基、及びそれらを組み合わせた基である。
【０１２３】
Ｑ1で表される２価の連結基として、特に好ましくは、アルキレン基、アルキニレン基、エーテル基、アミド基、エステル基、カルボニル基である。
【０１２４】
Ｃ1は、アルキル基、シクロアルキル基、アルコキシ基、アルコキシカルボニル基、アシル基又はアシルオキシ基を表す。
Ｃ1として好ましくは、炭素数１〜３０、より好ましくは炭素数１〜１２、さらに好ましくは炭素数１〜８のアルキル基又はシクロアルキル基、炭素数１〜２０、より好ましくは炭素数１〜１０、さらに好ましくは炭素数１〜８のアルコキシ基、炭素数１〜２０、より好ましくは炭素数２〜１２、さらに好ましくは炭素数２〜８のアシルオキシ基、炭素数１〜３０、より好ましくは炭素数１〜１２、さらに好ましくは炭素数１〜８のアシル基、又は炭素数２〜２０、より好ましくは炭素数２〜１２、さらに好ましくは炭素数２〜８のアルコキシカルボニル基である。
【０１２５】
上記アルキル基、シクロアルキル基、アルコキシ基、アルコキシカルボニル基、アシル基又はアシルオキシ基は、置換基を有していてもいなくてもよく、置換基としては上記置換基群Ｖが挙げられる。
Ｃ1で表されるアルキル基の置換基としては、置換基群Ｖのうち、ハロゲン原子、シアノ基、ヒドロキシ基、カルバモイル基、アルコキシ基、アリールオキシ基、アシル基、アシルオキシ基、アシルアミノ基、アミノ基、アルキルチオ基、アリールチオ基、ヘテロアリールチオ基、アルコキシカルボニル基、アリーロキシカルボニル基であることが好ましい。
【０１２６】
Ｃ1で表されるシクロアルキル基の置換基は、置換基群Ｖのうち、ハロゲン原子、シアノ基、ヒドロキシ基、カルバモイル基、アルコキシ基、アリールオキシ基、アシル基、アシルオキシ基、アシルアミノ基、アミノ基、アルキルチオ基、アリールチオ基、ヘテロアリールチオ基、アルコキシカルボニル基、アリーロキシカルボニル基、アルキル基であることが好ましい。
【０１２７】
Ｃ1で表されるアルコキシ基の置換基は、置換基群Ｖのうち、ハロゲン原子（特にフッ素原子）、シアノ基、ヒドロキシ基、カルバモイル基、アルコキシ基、アリールオキシ基、アシル基、アシルオキシ基、アシルアミノ基、アミノ基、アルキルチオ基、アリールチオ基、ヘテロアリールチオ基、アルコキシカルボニル基、アリーロキシカルボニル基であることが好ましい。
【０１２８】
Ｃ1で表されるアルコキシカルボニル基の置換基は、置換基群Ｖのうち、ハロゲン原子、シアノ基、ヒドロキシ基、カルバモイル基、アルコキシ基、アリールオキシ基、アシル基、アシルオキシ基、アシルアミノ基、アミノ基、アルキルチオ基、アリールチオ基、ヘテロアリールチオ基、アルコキシカルボニル基、アリーロキシカルボニル基であることが好ましい。
【０１２９】
Ｃ1で表されるアシル基の置換基は、置換基群Ｖのうち、ハロゲン原子、シアノ基、ヒドロキシ基、カルバモイル基、アルコキシ基、アリールオキシ基、アシル基、アシルオキシ基、アシルアミノ基、アルキルチオ基、アリールチオ基、ヘテロアリールチオ基、アルコキシカルボニル基、アリーロキシカルボニル基であることが好ましい。
【０１３０】
Ｃ1で表されるアシルオキシ基の置換基は、置換基群Ｖのうち、ハロゲン原子、シアノ基、ヒドロキシ基、カルバモイル基、アルコキシ基、アリールオキシ基、アシル基、アシルオキシ基、アシルアミノ基、アミノ基、アルキルチオ基、アリールチオ基、ヘテロアリールチオ基、アルコキシカルボニル基、アリーロキシカルボニル基であることが好ましい。
【０１３１】
Ｃ1で表されるアルキル基及びシクロアルキル基としての具体例は、例えば、メチル基、エチル基、プロピル基、ブチル基、ｔｅｒｔ−ブチル基、ｉ−ブチル基、ｓ−ブチル基、ペンチル基、ｔｅｒｔ−ペンチル基、ヘキシル基、ヘプチル基、オクチル基、シクロヘキシル基、４−メチルシクロヘキシル基、４−エチルシクロヘキシル基、４−プロピルシクロヘキシル基、４−ブチルシクロヘキシル基、４−ペンチルシクロヘキシル基、ヒドロキシメチル基、トリフルオロメチル基、ベンジル基を挙げることができる。
Ｃ1で表されるアルコキシ基としての具体例は、例えば、メトキシ基、エトキシ基、２−メトキシエトキシ基、２−フェニルエトキシ基、トリフルオロメトキシ基を挙げることができる。
Ｃ1で表されるアシルオキシ基としての具体例は、例えば、アセチルオキシ基、ベンゾイルオキシ基を挙げることができる。
Ｃ1で表されるアシル基としての具体例は、例えば、アセチル基、ホルミル基、ピバロイル基、２−クロロアセチル基、ステアロイル基、ベンゾイル基、ｐ−ｎ−オクチルオキシフェニルカルボニル基を挙げることができる。
Ｃ1で表されるアルコキシカルボニル基としての具体例は、例えば、メトキシカルボニル基、エトキシカルボニル基、２−ベンジルオキシカルボニル基を挙げることができる。
【０１３２】
Ｃ1は特に好ましくは、アルキル基又はアルコキシ基であり、さらに好ましくは、エチル基、プロピル基、ブチル基、ペンチル基、ヘキシル基、又はトリフルオロメトキシ基である。
【０１３３】
ｊは０又は１を表し、好ましくは０である。
ｐ、ｑ、ｒは、各々独立に０〜５の整数を表し、ｎは１〜３の整数を表す。Ｂ1とＢ2で表される基の総数、すなわち（ｐ＋ｒ）×ｎは、３〜１０の整数であり、より好ましくは、３〜５の整数である。ｐ、ｑ又はｒが２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は、それぞれ、同一でも異なっていてもよい。
【０１３４】
好ましいｐ、ｑ、ｒ及びｎの組合せを以下に記す。
（ｉ）  ｐ＝３、ｑ＝０、ｒ＝０、ｎ＝１
（ｉｉ）  ｐ＝４、ｑ＝０、ｒ＝０、ｎ＝１
（ｉｉｉ）  ｐ＝５、ｑ＝０、ｒ＝０、ｎ＝１
（ｉｖ）  ｐ＝２、ｑ＝０、ｒ＝１、ｎ＝１
（ｖ）  ｐ＝２、ｑ＝１、ｒ＝１、ｎ＝１
（ｖｉ）  ｐ＝１、ｑ＝１、ｒ＝２、ｎ＝１
（ｖｉｉ）  ｐ＝３、ｑ＝１、ｒ＝１、ｎ＝１
（ｖｉｉｉ）  ｐ＝２、ｑ＝０、ｒ＝２、ｎ＝１
（ｉｘ）  ｐ＝１、ｑ＝１、ｒ＝１、ｎ＝２
（ｘ）  ｐ＝２、ｑ＝１、ｒ＝１、ｎ＝２
【０１３５】
特に好ましくは、（ｉ）ｐ＝３、ｑ＝０、ｒ＝０、ｎ＝１；（ｉｖ）ｐ＝２、ｑ＝０、ｒ＝１、ｎ＝１；及び（ｖ）ｐ＝２、ｑ＝１、ｒ＝１、ｎ＝１；の組合せである。
【０１３６】
さらに、−｛（Ｂ1）p−（Ｑ1）q−（Ｂ2）r｝n−Ｃ1は、液晶性を示す部分構造を含むことが好ましい。ここでいう液晶とは、いかなるフェーズであってもよいが、好ましくはネマチック液晶、スメクチック液晶、ディスコティック液晶であり、特に好ましくは、ネマチック液晶である。
【０１３７】
−｛（Ｂ1）p−（Ｑ1）q−（Ｂ2）r｝n−Ｃ1の具体例を以下に示すが、本発明はこれに限定されるものではない（下記化学式中、波線は連結位置を表す）。
【０１３８】
【化２５】
2007009120.tif 000026
【０１３９】
【化２６】
2007009120.tif 000027
【０１４０】
本発明に用いられる二色性色素は、−｛（Ｂ1）p−（Ｑ1）q−（Ｂ2）r｝n−Ｃ1で表される置換基を１つ以上有しているのが好ましく、１〜８個有しているのがより好ましく、１〜４個有しているのがさらに好ましく、特に好ましくは１又は２個有している場合である。
【０１４１】
前記一般式（２）で表される置換基の好ましい構造は、下記の組み合わせである。
〔１〕  Ｈｅｔが硫黄原子であり、Ｂ1がアリール基又はヘテロアリール基を表し、Ｂ2がシクロヘキサン−１，４−ジイル基を表し、Ｃ1がアルキル基を表し、ｊ＝１、ｐ＝２、ｑ＝０、ｒ＝１及びｎ＝１を表す構造。
〔２〕  Ｈｅｔが硫黄原子であり、Ｂ1がアリール基又はヘテロアリール基を表し、Ｂ2がシクロヘキサン−１，４−ジイル基を表し、Ｃ1がアルキル基を表し、ｊ＝１、ｐ＝１、ｑ＝０、ｒ＝２及びｎ＝１を表す構造。
【０１４２】
特に好ましい構造は、
〔Ｉ〕  Ｈｅｔが硫黄原子を表し、Ｂ1が１，４−フェニレン基を表し、Ｂ2がトランス−シクロヘキシル基を表し、Ｃ1がアルキル基（好ましくはメチル基、エチル基、プロピル基、ブチル基、ペンチル基又はヘキシル基）を表し、ｊ＝１、ｐ＝２、ｑ＝０、ｒ＝１及びｎ＝１である下記一般式（ａ−１）で表される構造、
〔２〕  Ｈｅｔが硫黄原子を表し、Ｂ1が１，４−フェニレン基を表し、Ｂ2がトランス−シクロヘキサン−１，４−ジイル基を表し、Ｃ1がアルキル基（好ましくはメチル基、エチル基、プロピル基、ブチル基、ペンチル基又はヘキシル基）を表し、ｊ＝１、ｐ＝１、ｑ＝０、ｒ＝２及びｎ＝１である下記一般式（ａ−２）で表される構造、
である。
【０１４３】
【化２７】
2007009120.tif 000028
【０１４４】
前記一般式（ａ−１）及び（ａ−２）中、Ｒa1〜Ｒa12は、各々独立に、水素原子又は置換基を表す。該置換基としては、前述の置換基群Ｖから選ばれる置換基が挙げられる。
Ｒa1〜Ｒa12は、各々独立に、水素原子、ハロゲン原子（特にフッ素原子）、アルキル基、アリール基、アルコキシ基であるのことが好ましい。Ｒa1〜Ｒa12で表わされるアルキル基、アリール基、及びアルコキシ基のうち、好ましいものは、前述の置換基群Ｖに記載のアルキル基、アリール基、及びアルコキシ基と同義である。
【０１４５】
前記一般式（ａ−１）及び（ａ−２）中、Ｃa1及びＣa2は、それぞれ、アルキル基を表し、好ましくは炭素数１〜２０、より好ましくは炭素数１〜１０のアルキル基である。特に好ましくは、メチル基、エチル基、プロピル基、ブチル基、ペンチル基又はヘキシル基である。
【０１４６】
アゾ色素はモノアゾ色素、ビスアゾ色素、トリスアゾ色素、テトラキスアゾ色素、ペンタキスアゾ色素などいかなるものであってもよいが、好ましくはモノアゾ色素、ビスアゾ色素、トリスアゾ色素である。
アゾ色素に含まれる環構造としては芳香族環（ベンゼン環、ナフタレン環など）のほかヘテロ環（キノリン環、ピリジン環、チアゾール環、ベンゾチアゾール環、オキサゾール環、ベンゾオキサゾール環、イミダゾール環、ベンゾイミダゾール環、ピリミジン環など）であってもよい。
【０１４７】
アントラキノン色素の置換基としては、酸素原子、硫黄原子又は窒素原子を含むものが好ましく、例えば、アルコキシ基、アリーロキシ基、アルキルチオ基、アリールチオ基、アルキルアミノ基、アリールアミノ基である。
該置換基の置換数はいかなる数であってもよいが、ジ置換、トリ置換、テトラキス置換が好ましく、特に好ましくはジ置換、トリ置換である。該置換基の置換位置はいかなる場所であってもよいが、好ましくは１，４位ジ置換、１，５位ジ置換、１，４，５位トリ置換、１，２，４位トリ置換、１，２，５位トリ置換、１，２，４，５位テトラ置換、１，２，５，６位テトラ置換構造である。
【０１４８】
アントラキノン系色素としては、より好ましくは、下記一般式（３）で表される化合物である。
【０１４９】
【化２８】
2007009120.tif 000029
一般式（３）中、Ｒ1、Ｒ2、Ｒ3、Ｒ4、Ｒ5、Ｒ6、Ｒ7及びＲ8の少なくとも一つは、−（Ｈｅｔ）j−｛（Ｂ1）p−（Ｑ1）q−（Ｂ2）r｝n−Ｃ1であり、他は各々独立に、水素原子又は置換基である。
−（Ｈｅｔ）j−｛（Ｂ1）p−（Ｑ1）q−（Ｂ2）r｝n−Ｃ1において、Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒはそれぞれ０〜５の整数を表し、ｎは１〜３の整数を表す。（ｐ＋ｒ）×ｎは３〜１０の整数を表し、より好ましくは、３〜５の整数である。ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。
ここで、Ｈｅｔ、Ｂ1、Ｂ2、Ｑ1、Ｃ1、ｊ、ｐ、ｑ、ｒ、及びｎの好ましい範囲は、それぞれ前記一般式（２）で記載したＨｅｔ、Ｂ1、Ｂ2、Ｑ1、Ｃ1、ｊ、ｐ、ｑ、ｒ、及びｎの好ましい範囲と同様である。
【０１５０】
一般式（３）における前記置換基としては、前記置換基群Ｖを挙げることができ、好ましくは、ハロゲン原子、メルカプト基、ヒドロキシ基、カルバモイル基、スルファモイル基、ニトロ基、アルコキシ基、アリールオキシ基、アシルオキシ基、アシルアミノ基、アミノ基、アルキルチオ基、アリールチオ基、ヘテロアリールチオ基、アルコキシカルボニル基、アリーロキシカルボニル基、アルキル基、アリール基、ヘテロアリール基であり、より好ましくは、ハロゲン原子、ヒドロキシ基、ニトロ基、アルコキシ基、アリールオキシ基、アシルオキシ基、アミノ基、アルキルチオ基、アリールチオ基、ヘテロアリールチオ基、アルコキシカルボニル基、アリーロキシカルボニル基、アルキル基、アリール基、ヘテロアリール基である。
【０１５１】
また、更に好ましくは、一般式（３）において、Ｒ1、Ｒ4、Ｒ5、及びＲ8の少なくとも一つが、−（Ｈｅｔ）j−｛（Ｂ1）p−（Ｑ1）q−（Ｂ2）r｝n−Ｃ1の場合である。
【０１５２】
フェノキサゾン色素（フェノキサジン−３−オン）の置換基としては、酸素原子、硫黄原子又は窒素原子を含むものが好ましく、アルコキシ基、アリーロキシ基、アルキルチオ基、アリールチオ基、アルキルアミノ基、アリールアミノ基が好ましい例として挙げられる。
【０１５３】
フェノキサゾン色素として、より好ましくは、下記一般式（４）で表される化合物である。
【化２９】
2007009120.tif 000030
【０１５４】
一般式（４）中、Ｒ11、Ｒ12、Ｒ13、Ｒ14、Ｒ15、Ｒ16及びＲ17の少なくとも一つ以上は、−（Ｈｅｔ）j−｛（Ｂ1）p−（Ｑ1）q−（Ｂ2）r｝n−Ｃ1であり、他はそれぞれ水素原子又は置換基である。
−（Ｈｅｔ）j−｛（Ｂ1）p−（Ｑ1）q−（Ｂ2）r｝n−Ｃ1において、Ｈｅｔは酸素原子又は硫黄原子であり、Ｂ1及びＢ2は、各々独立に、アリーレン基、ヘテロアリーレン基又は２価の環状脂肪族炭化水素基を表し、Ｑ1は２価の連結基を表し、Ｃ1はアルキル基、シクロアルキル基、アルコキシ基、アルコキシカルボニル基、アシル基又はアシルオキシ基を表し、ｊは０又は１を表し、ｐ、ｑ及びｒはそれぞれ０〜５の整数を表し、ｎは１〜３の整数を表す。（ｐ＋ｒ）×ｎは３〜１０の整数であり、より好ましくは、３〜５の整数である。ｐ、ｑ及びｒがそれぞれ２以上の時、２以上のＢ1、Ｑ1及びＢ2はそれぞれ同一でも異なっていてもよく、ｎが２以上の時、２以上の｛（Ｂ1）p−（Ｑ1）q−（Ｂ2）r｝は同一でも異なっていてもよい。
ここで、Ｈｅｔ、Ｂ1、Ｂ2、Ｑ1、Ｃ1、ｊ、ｐ、ｑ、ｒ、及びｎの好ましい範囲は、それぞれ前記一般式（２）で記載したＨｅｔ、Ｂ1、Ｂ2、Ｑ1、Ｃ1、ｊ、ｐ、ｑ、ｒ、及びｎの好ましい範囲と同様である。
【０１５５】
一般式（４）における前記置換基としては、前記置換基群Ｖを挙げることができ、好ましくは、アミノ基、ハロゲン原子、ヒドロキシ基、シアノ基、カルバモイル基、スルファモイル基、アルコキシ基、アリールオキシ基、アシルオキシ基、アシルアミノ基、ウレイド基、イミド基、アルキルチオ基、アリールチオ基、ヘテロアリールチオ基、アルコキシカルボニル基、アリーロキシカルボニル基、アルキル基、アリール基、ヘテロアリール基であり、より好ましくは、アミノ基、ハロゲン原子、ヒドロキシ基、カルバモイル基、アシルオキシ基、アシルアミノ基、イミド基、アルキルチオ基、アリールチオ基、ヘテロアリールチオ基、アルコキシカルボニル基、アリーロキシカルボニル基、アルキル基、アリール基である。
【０１５６】
また、更に好ましくは、一般式（４）において、Ｒ11、Ｒ14、Ｒ16の少なくとも一つが、−（Ｈｅｔ）j−｛（Ｂ1）p−（Ｑ1）q−（Ｂ2）r｝n−Ｃ1の場合である。
【０１５７】
以下に、本発明に使用可能なアントラキノン色素及び／又はフェノキサゾン色素の二色性色素の具体例を示すが、本発明は以下の具体例によってなんら限定されるものではない。
【０１５８】
【化３０】
2007009120.tif 000031
【０１５９】
【化３１】
2007009120.tif 000032
【０１６０】
【化３２】
2007009120.tif 000033
【０１６１】
【化３３】
2007009120.tif 000034
以下に、本発明に使用可能なアゾ系二色性色素の具体例を示すが、本発明は以下の具体例によってなんら限定されるものではない。
【０１６２】
【化３４】
2007009120.tif 000035
【０１６３】
以下に本発明に使用可能なジオキサジン系二色性色素ならびにメロシアニン系二色性色素の具体例を示すが、本発明は以下の具体例によってなんら限定されるものではない。
【０１６４】
【化３５】
2007009120.tif 000036
【０１６５】
前記一般式（２）で表される置換基を有する二色性色素は、公知の方法を組み合わせて合成することができる。例えば、特開２００３−１９２６６４号公報等の記載の方法に従い合成することができる。
【０１６６】
本発明の液晶組成物におけるホスト液晶に対する二色性色素の比率は、いかなる割合であってもよいが、０．１〜１５質量％が好ましく、０．５〜６質量％が特に好ましい。
【０１６７】
ホスト液晶（高分子架橋体と低分子液晶との混合物）への二色性色素の溶解は、機械的攪拌、加熱、超音波、あるいはその組合せなどを利用することができる。
その他、本発明の液晶組成物の調製については、公知の方法を採用することができる。
【０１６８】
本発明の液晶素子は、少なくとも一方が透明電極である一対の電極と、該一対の電極間に液晶層とを有する液晶素子であって、該液晶層が上記液晶組成物を含有してなる。
本発明の液晶素子に用いられる電極基板としては、通常ガラスあるいはプラスチック基板が用いられ、プラスチック基板が好ましい。本発明に用いられるプラスチック基板としては、アクリル樹脂、ポリカーボネート樹脂、エポキシ樹脂などが挙げられ、例えば、トリアセチルセルロース（ＴＡＣ）、ポリエチレンテレフタレート（ＰＥＴ）、ポリエチレンナフタレート（ＰＥＮ）、シンジオタクチックポリスチレンン（ＳＰＳ）、ポリフェニレンスルフィド（ＰＰＳ）、ポリカーボネート（ＰＣ）、ポリアリレート（ＰＡｒ）、ポリスルホン（ＰＳＦ）、ポリエステルスルホン（ＰＥＳ）、ポリエーテルイミド（ＰＥＩ）、環状ポリオレフィン、ポリイミド（ＰＩ）などが挙げられる。好ましくは、ポリエチレンテレフタレート（ＰＥＴ）である。
プラスチック基板の厚みは、特に規定されないが３０μｍ〜７００μｍが好ましく、より好ましくは４０μｍ〜２００μｍ、さらに好ましくは５０μｍ〜１５０μｍである。さらにいずれの場合もヘイズは３％以下が好ましく、より好ましくは２％以下、さらに好ましくは１％以下、全光透過率は７０％以上が好ましく、より好ましくは８０％以上、さらに好ましくは９０％以上である。
【０１６９】
プラスチック基板には、必要により本発明の効果を損なわない範囲で、可塑剤、染顔料、帯電防止剤、紫外線吸収剤、酸化防止剤、無機微粒子、剥離促進剤、レベリング剤及び潤滑剤などの樹脂改質剤を添加しても良い。
【０１７０】
前記プラスチック基板は光透過性及び非光透過性のいずれであってもよい。前記支持体として、非光透過性支持体を用いる場合には、光反射性を有する白色の支持体を用いることができる。白色支持体としては、酸化チタン、酸化亜鉛などの無機顔料を添加したプラスチック基板が挙げられる。なお、前記支持体が表示面を構成する場合は、少なくとも可視域の光に対して光透過性を有することが必要である。
基板については、たとえば、日本学術振興会第１４２委員会編、液晶デバイスハンドブック、日刊工業新聞社、１９８９年、第２１８〜２３１頁に詳しい。
【０１７１】
基板上には、電極層が形成され、該電極層は、好ましくは透明電極である。透明電極層としては、例えば、酸化インジウム、酸化インジウムスズ（ＩＴＯ）、酸化スズ等から形成することができる。透明電極については、たとえば、「液晶デバイスハンドブック」（日本学術振興会第１４２委員会編、日刊工業新聞社、１９８９年）の第２３２〜２３９頁に記載のものが用いられる。透明電極は、スパッタ法、ゾルゲル法、印刷法により形成することができる。
【０１７２】
本発明の液晶素子は液晶を配向させる目的で、液晶と基板の接する表面に配向処理を施した層を形成することが好ましい。該配向処理としては、たとえば、４級アンモニウム塩を塗布し配向させる方法、ポリイミドを塗布しラビング処理により配向する方法、ＳｉＯｘを斜め方向から蒸着して配向する方法、さらには、光異性化を利用した光照射による配向方法などが挙げられる。配向膜については、たとえば、日本学術振興会第１４２委員会編、液晶デバイスハンドブック、日刊工業新聞社、１９８９年、第２４０〜２５６頁に記載のものが用いられる。
【０１７３】
本発明の液晶素子は、基板同士をスペーサーなどを介して、１〜５０μｍの間隔を設け、その空間に本発明に係る液晶組成物を注入することにより作製できる。スペーサーについては、たとえば、日本学術振興会第１４２委員会編、液晶デバイスハンドブック、日刊工業新聞社、１９８９年、第２５７〜２６２頁に記載のものが用いられる。本発明の液晶組成物は、基板上に塗布あるいは印刷することにより基板間の空間に配置することができる。
【０１７４】
本発明の液晶素子は、単純マトリックス駆動方式あるいは薄膜トランジスタ（ＴＦＴ）などを用いたアクテイブマトリックス駆動方式を用いて駆動することができる。駆動方式については、例えば、「液晶デバイスハンドブック」（日本学術振興会第１４２委員会編、日刊工業新聞社、１９８９年）の第３８７〜４６０頁に詳細が記載され、本発明の液晶素子の駆動方法として利用できる。
【０１７５】
本発明の液晶素子の駆動には低周波領域及び高周波領域の電圧が用いられる。液晶層に印加される電圧の周波数領域の好ましい範囲は、用いる液晶組成物の種類、該液晶組成物のクロスオーバー周波数等によって異なるが、一般的には該液晶組成物に印加される電場の周波数領域は、０．１Ｈｚ〜１０ＭＨｚであるのが好ましく、１Ｈｚ〜１ＭＨｚであるのがより好ましい。低周波数領域として用いられるのは、一般的には０．１Ｈｚ〜１００ｋＨｚであるのが好ましく、１Ｈｚ〜１０ｋＨｚであるのがより好ましく、１０Ｈｚ〜１０ｋＨｚであるのがさらに好ましい。また、高周波数領域として用いられるのは、一般的には１００Ｈｚ〜１０ＭＨｚであるのが好ましく、１００Ｈｚ〜１ＭＨｚであるのがより好ましく、１ｋＨｚ〜１ＭＨｚでであるのがさらに好ましい。
【０１７６】
本発明の液晶素子を用いた液晶ディスプレイは、いかなる方式であってもよい。本発明の液晶素子は、特開平１０−６７９９０号、同１０−２３９７０２号、同１０−１３３２２３号、同１０−３３９８８１号、同１１−５２４１１号、同１１−６４８８０号、特開２０００−２２１５３８号などに記載されている積層型ＧＨモード、特開平１１−２４０９０号などに記載されているマイクロカプセルを利用したＧＨモードに用いることができる。
【０１７７】
本発明の液晶素子は、１つの液晶組成物中に複数の二色性色素を混合してもよい。液晶組成物の色についても、いかなるものであってもよい。例えば、複数の二色性色素を混合して用いる等、黒色の液晶組成物を調製した場合には、電圧の印加によって白黒表示用の液晶素子としての利用が挙げられる。また、レッド、グリーン及びブルーに各々着色された液晶組成物を調製し、３種類の組成物を基板上に並置配置することにより、カラー表示用の液晶素子を作製することもできる。また、本発明の液晶素子は、積層構造を有していてもよい。例えば、イエロー、マゼンタ及びシアンに着色した液晶組成物の各々からなる層を３層積層させる構成；及びイエロー、マゼンタ及びシアンに着色した液晶組成物と、補色の関係にあるブルー、グリーン及びレッドに着色した液晶組成物の各々からなる層を並置配置させた層とを２層積層させる構成；及び黒に着色した液晶組成物の層と、レッド、ブルー及びグリーンの液晶組成物の各々からなる層を並置配置させた層とを、２層積層させる構成；などが挙げられる。
【実施例１】
【０１７８】
次に本発明をより詳細に説明するため、以下に実施例を示すが、本発明はそれらに限定
されるものではない。
【０１７９】
＜実施例１＞
（液晶性シロキサンポリマーの合成）
以下のスキームにしたがって、液晶性シロキサンポリマー（１）を合成した。
【０１８０】
【化３６】
2007009120.tif 000037
【０１８１】
【化３７】
2007009120.tif 000038
【０１８２】
【化３８】
2007009120.tif 000039
【０１８３】
（化合物１ａの合成）
４，４’−ビフェノール（１ｇ）（東京化成製）、１１−ブロモ−１−ウンデセン（２．４５ｍｌ）（ＡＬＤＲＩＣＨ製）及び炭酸カリウム（１．８６ｇ）のＤＭＦ溶液（１０ｍｌ）を１００℃にて３時間撹拌した。反応液をクロロホルム／１Ｎ塩酸水に注加し、有機層を１Ｎ塩酸水で洗浄し、硫酸マグネシウムで乾燥した後、減圧にて濃縮した。濃縮残さをシリカゲルカラムクロマト精製（展開溶媒：クロロホルム）することにより化合物１ａ（１．９７ｇ）を得た。
【０１８４】
（化合物１ｂの合成）
４−ヒドロキシ安息香酸（２９．３ｇ）、１１−ブロモ−１−ウンデセン（５０ｇ）及び水酸化カリウム（３２ｇ）の水（４０ｍｌ）／エタノール（１６０ｍｌ）混合液に、ヨウ化カリウム（０．２２ｇ）を添加し、８０℃にて２０時間撹拌した。反応液に濃塩酸水を加えて酸性にし、粗結晶を濾取した。得られた粗結晶を水酸化カリウム水溶液に溶解し、濃塩酸水を加えて酸性にした後、濾過することにより、化合物１ｂ（５１．８ｇ）を得た。
【０１８５】
（化合物１ｃの合成）
化合物１ｂ（１５ｇ）、ｐ−ヘキシルオキシフェノール（８．０ｇ）（和光純薬製）及びジメチルアミノピリジン（１．２６ｇ）のクロロホルム溶液（１５０ｍｌ）に、ジシクロヘキシルカルボジイミド（１２．８ｇ）のクロロホルム溶液（５０ｍｌ）を滴下し、加熱還流下で１時間撹拌した。反応液を１Ｎ塩酸水に注加し、有機層を１Ｎ塩酸水で洗浄し、硫酸マグネシウムで乾燥した後、減圧にて濃縮した。濃縮残さをシリカゲルカラムクロマト精製（展開溶媒：酢酸エチル／ヘキサン＝１／５）したあと、エタノールで再結晶することにより化合物１ｃ（１０．６ｇ）を得た。
【０１８６】
（シロキサンポリマー（１）の合成）
化合物１ａ（６０ｍｇ）と化合物１ｃ（２ｇ）とシロキサンポリマー（Ｓ−１）（０．２６ｇ）（メルク製）のトルエン溶液（２０ｍｌ）に、ジクロロジシクロペンタジエニル白金を少量添加し、窒素雰囲気下８０℃にて６時間撹拌した。反応液を冷却後、イソプロピルアルコールを加え、沈殿物を濾過した。これをトルエンに溶解し、イソプロピルアルコールを加えて、再度沈殿させた。この作業を繰り返すことにより、不純物を除去し、液晶性シロキサンポリマー（１）（１．８ｇ）を得た（化合物の同定は元素分析、ＮＭＲ及びＭＡＳＳスペクトルにより行った）。外観は白色固体であった。また、得られた液晶性シロキサンポリマーの転移温度を測定したところ、ガラス状態からスメクチックＡ相への転移温度は６２℃、スメクチックＡ相から等方相への転移温度は１３２℃であった。
【０１８７】
１Ｈ−ＮＭＲ（ＣＤＣｌ3）
δ：−０．０５−０．２８（３Ｈ，ｂ），０．３２−０．６１（２．１Ｈ，ｂ），０．７８−０．９７（２．８Ｈ，ｂ），１．０８−１．５３（２２．５Ｈ，ｂ），１．６５−１．８５（４Ｈ，ｂ），３．８２−４．０４（４Ｈ，ｂ），６．７８−６．９５（４Ｈ，ｂ），６．９５−７．１０（１．８９Ｈ，ｂ），７．３２−７．４５（０．２２Ｈ，ｂ），７．９９−８．１３（１．８９Ｈ，ｂ）
【０１８８】
上記１Ｈ−ＮＭＲピークにおけるプロトン数は、ポリマー中の繰り返し単位のものを表
記した。
【０１８９】
（二色性色素の合成）
二色性色素（１−８）は、特開２００３−１９２６６４号記載の方法に従い合成した。
二色性色素（１−１４）は、特開２００５−１２０３３４号記載の方法に従い合成した。
【０１９０】
＜実施例２＞
（液晶組成物−１の調製）
二色性色素（１−８）５ｍｇ、シロキサンポリマー（１；二周波駆動性を有する）２６．４ｍｇ及びＡｐｐｌｉｅｄ  Ｐｈｙｓｉｃｓ  Ｌｅｔｔｅｒｓ，Ｖｏｌ．２５，１８６−１８８（１９７４）記載の二周波駆動液晶（Ｈ−１）７３．６ｍｇの混合物を、１８０℃のホットプレート上で１時間加熱した後、室温にまで冷却させ、１晩放置させて、液晶組成物−１を得た。
【０１９１】
【化３９】
2007009120.tif 000040
【０１９２】
（液晶組成物−２〜１０の調製）
上記液晶性シロキサンポリマー（１）の合成方法に準じて、前述の具体例に提示の液晶性シロキサンポリマー（２）〜（１０）を合成した。このシロキサンポリマー（２）〜（１０）をシロキサンポリマー（１）の代わりに混合した以外は液晶組成物−１の調製と同様の方法で、液晶組成物−２〜１０を調製した。
【０１９３】
（液晶組成物−１１〜２０の調製）
二色性色素（１−８）５ｍｇのかわりに、二色性色素（１−１４）１ｍｇを用いた以外は、上記液晶組成物−１〜１０の場合と同様に液晶組成物−１１〜２０を調製した。
【０１９４】
（比較の液晶組成物−１及び２の作製）
比較例として、シロキサンポリマー（１）のかわりに、特開平９−４０９５５記載のシロキサンポリマー（Ｓ−２）を用いた以外は、液晶組成物−１の作製と同様にして比較の液晶組成物−１を調製した。
更に、比較の液晶組成物−１の調製において、二色性色素（１−８）５ｍｇのかわりに、二色性色素（１−１４）１ｍｇを用いて、比較の液晶組成物−２を作製した。
【０１９５】
【化４０】
2007009120.tif 000041
【０１９６】
＜実施例３＞
（液晶素子の作製）
上記で得られた液晶組成物の各々を、市販の液晶セル（ＩＴＯ透明電極付き、ガラス板
０．７ｍｍ、セルギャップ８μｍ、エポキシ樹脂シール付き、Ｅ．Ｈ．Ｃ．社製）に１５
０℃で注入し、液晶素子を作製した。なお、ＩＴＯ透明電極上には、配向膜を付設してい
ない。
【０１９７】
（二周波駆動性評価）
作製した液晶素子に、低周波数の矩形交流電圧（３５Ｖ、１００Ｈｚ）を印加し、透過
率を分光光度測定器（島津製作所社製、ＵＶ−２４００ＰＣ）を用いて測定した。次に、
高周波数の矩形交流電圧（３５Ｖ、１０ｋＨｚ）を印加し、透過率を測定した。結果を表
１に示す。
【０１９８】
【表１】
2007009120.tif 000042
【０１９９】
表１に示した結果により、比較の液晶素子が、低周波数及び高周波数において垂直配向のままであるのに対し、本発明の液晶素子は、低周波数の電圧で垂直に配向し、高周波数の電圧で水平に配向変化し、二周波駆動性を示すことがわかる。また、上記の液晶素子を用いて、応答速度を測定した結果、本発明の液晶素子が速い応答を示すことがわかった。
【０２００】
（吸光度測定）
作製した液晶素子の吸光度を、分光光度測定器（島津製作所社製、ＵＶ−２４００ＰＣ）を用いて測定した。結果を表２に示す。
【０２０１】
【表２】
2007009120.tif 000043
表２に示した結果により、本発明の液晶素子は、シロキサンポリマー架橋体によって、軸方向が液晶ドロプレット間でランダムになることで、比較例の架橋されていないシロキサンポリマーとくらべて、吸光度が増加していることがわかる。